Patent RU-2577330-C2 (RU)
Title: Способ получения полимерных полиолов
Inventor: FENNIS PAULUS JAKOBUS
IPC: C08F4/34
Filed: 2011-08-03
Granted: 2016-03-20
Abstract: Настоящее изобретение относится к способу получения полимерных полиолов. Описан способ получения полимерного полиола с содержанием твердого полимера, которое составляет не более 60% (вес.), включающий смешение основного полиола, одного или нескольких содержащих этиленовую ненасыщенность мономеров, инициатора полимеризации, возможно, макромера, а также, возможно, агента передачи цепи и проведение полимеризации при температуре ниже 120°С в полученной таким образом смеси, где инициатор имеет формулу          R   1     −   C   (   =   O   )   −   O   −   O   −     R   2          (I)         
, где R 1  представляет собой 1-этилпентил,и R 2  является алкильной группой с формулой        −   C   (     R   3     )   (     R   4     )   −   C   (     R   5     )   (     R   6     )   (     R   7     )        (II)         
,  
     где R 3  и R 4  являются одинаковыми или различными и представляют собой алкильную группу, включающую до 10 атомов углерода R 5 , R 6  и R 7  являются одинаковыми или различными и представляют собой атом водорода или алкильную группу, где реакция полимеризации протекает, по существу, в отсутствие предварительно получаемого стабилизатора, и где основной полиол представляет собой простой полиэфирполиол с номинальной функциональностью более 2,5 и молекулярной массой в диапазоне от 2000 до 14000, и  где по меньшей мере  один из R 5 , R 6  и R 7  представляет собой алкильную группу и ее выбирают из метильной группы, этильной группы или третичной бутильной группы. Описан способ получения полимерного полиола с содержанием твердого полимера, которое составляет не более 60% (вес.), включающий смешение основного полиола, одного или нескольких содержащих этиленовую ненасыщенность мономеров, инициатора полимеризации, возможно, макромера, а также, возможно, агента передачи цепи и проведение полимеризации при температуре от 50 до 200°С в полученной таким образом смеси, где инициатор обладает формулой          R   1     −   C   (   =   O   )   −   O   −   O   −     R   2          (I)         
, где R 1  является алкильной группой, включающей до 10 атомов углерода, и  R 2  является алкильной группой с формулой        −   C   (     R   3     )   (     R   4     )   −   C   (     R   5           '     )   (     R     6   '       )   −   C   (     R     7   '       )   (     R     8   '       )   (     R     9   '       )        (III)         
, где R 3  и R 4  являются одинаковыми или различными и представляют собой алкильную группу, включающую до 10 атомов углерода,  R 5'  и R 6'  являются одинаковыми или различными и представляют собой атом водорода или алкильную группу, включающую до 10 атомов углерода, R 7' , R 8'  и R 9'  являются одинаковыми или различными и представляют собой атом водорода или алкильную группу, включающую до 10 атомов углерода, с условием, что не все из R 7' , R 8'  и R 9'  являются атомами водорода в случае, когда как R 5' , так и R 6'  представляют собой атомы водорода. Технический результат - снижение продолжительности получения порции, увеличение производительности процесса. 2 н. и 8 з.п. ф-лы, 1 пр.